(57)【要約】【課題】作業がし易くなるジョイントテープ（ロール）や、該ジョイントテープ（ロール）を使用した施工し易い塗膜防水工法を提供すること。【解決手段】構造体の端部面同士の突き合わせ部分４８に貼り付けるジョイントテープ１１が離型シートを介さずに巻かれてなるジョイントテープロールであって、網目状シート１２の上面に網目を塞がないように形成されている離型層１３、幅２ｃｍ以上２０ｃｍ以下の網目状シート１２、該網目状シート１２の下面全体に該網目を塞がないように形成されている粘着層Ａ（１４）、幅が該網目状シートの１／１０以上１／２以下であって、該網目シートの幅方向の略中央に積層されたフィルム１５、及び、該フィルム１５の下面にのみ形成された粘着層Ｂ（１６）を有することを特徴とするジョイントテープロール、該ロールに巻かれている、離型シートを有していないジョイントテープ１１、及び、それを使用する塗膜防水工法。【選択図】図１
2020097856.tif 000002
【特許請求の範囲】
【請求項１】
０．３ｍｍ以上の厚さを有する構造体の端部面同士の突き合わせ部分の上部に貼り付けて該構造体同士を接合するためのジョイントテープが離型シートを介さずに巻かれてなるジョイントテープロールであって、
該ジョイントテープは、少なくとも上から順に、
下記網目状シートを構成する糸の上面に該網目を塞がないように形成されている離型層、
幅２ｃｍ以上２０ｃｍ以下の網目状シート、
該網目状シートの下面全体であって、該網目状シートを構成する糸の下面に該網目を塞がないように形成されている粘着層Ａ、
幅が該網目状シートの１／１０以上１／２以下であって、該網目シートの幅方向の略中央に該網目状シートの中心線を跨ぐように積層されたフィルム、及び、
該フィルムの下面にのみ形成された粘着力が３Ｎ／２５ｍｍ以上の粘着層Ｂ
を有することを特徴とするジョイントテープロール。
【請求項２】
上記離型層が、シリコーン系樹脂又はフッ素系樹脂を含有する請求項１に記載のジョイントテープロール。
【請求項３】
上記離型層が、有機重合体変性シリコーンを含有する請求項１又は請求項２に記載のジョイントテープロール。
【請求項４】
上記網目状シートを構成する糸の交点が目止め剤で目止めされており、該目止め剤の成分と上記離型層の成分とが同一である請求項１ないし請求項３の何れかの請求項に記載のジョイントテープロール。
【請求項５】
上記構造体が、塗膜防水工法に用いられる横方向に通気性を有する通気シートである請求項１ないし請求項４の何れかの請求項に記載のジョイントテープロール。
【請求項６】
請求項１ないし請求項５の何れかの請求項に記載のジョイントテープロールに巻かれているものであって、離型シートを有していないことを特徴とするジョイントテープ。
【請求項７】
請求項１ないし請求項５の何れかの請求項に記載のジョイントテープロールを製造する方法であって、
網目状シートの上面に該網目を塞がないように離型層を形成する工程
網目状シートの下面に該網目を塞がないように粘着層Ａを形成する工程
下面に粘着層Ｂが設けられたフィルムの上面を、上記網目状シートの中心線を跨ぐように、上記網目状シートの下面に積層する工程
上記工程で得られたジョイントテープを、離型シートを介さずに巻く工程
を少なくとも有することを特徴とするジョイントテープロールの製造方法。
【請求項８】
塗布することによって上記離型層を形成するための離型層形成液が、有機重合体変性シリコーンの水系エマルジョンを含有する請求項７に記載のジョイントテープロールの製造方法。
【請求項９】
有機重合体変性シリコーンの水系エマルジョンと、上記離型層を構成するポリマーの水系エマルジョンとを混合して離型層形成液を調製し、上記網目状シートの上面に該網目を塞がないように該離型層形成液を塗布して離型層を形成する請求項７又は請求項８に記載のジョイントテープロールの製造方法。
【請求項１０】
上記離型層の形成と、上記網目状シートの目止めとを、同一液を用いて同時に行う請求項７ないし請求項９の何れかの請求項に記載のジョイントテープロールの製造方法。
【請求項１１】
防水をする下地上に、上記構造体である横方向に通気性を有する通気シート同士を互いに突き合せて設置し、該通気シート同士の突き合せ部分に、請求項１ないし請求項５の何れかの請求項に記載のジョイントテープロールの巻きを解きつつ、上記ジョイントテープの幅方向の略中心が該突き合せ部分に対応するように、該通気シートの上から該ジョイントテープを接着し、次いで、塗膜防水材を塗布することを特徴とする塗膜防水工法。
【発明の詳細な説明】
【技術分野】
【０００１】
本発明は、離型シートを介さずに巻かれているジョイントテープロール、該ジョイントテープロールに巻かれているジョイントテープ、その製造方法、及び、それを使用した塗膜防水工法に関するものである。
【背景技術】
【０００２】
ある程度の厚さを有する平板状の構造体、例えば、建築用ボード、防水シート、通気（緩衝）シート等を横に並べて互いに接合し固定する際には、該構造体同士の突き合わせ部分の上を、接着性を有するジョイントテープで互いに止めることが行われる。通常は接合後、ジョイントテープの上から液体である塗膜形成材（塗料）を塗布して、密着強度や外観を良くすると共に所望の表面物性を得る。
その際、上から塗布した塗膜形成材（塗料）を、該ジョイントテープの一部を通過させて構造体表面にまで達するようにし、該ジョイントテープの構造体への接着性を強固にする方法が知られている。例えば、特許文献１では、該テープの素材として網目シートが使用され、特許文献２では、開口体が使用されている。
【０００３】
しかし、該ジョイントテープ全体が、上記したような開口のある網目状であると、液体である塗膜形成材（塗料）が、該ジョイントテープを通過して、構造体同士の突き合わせ部分の隙間にまで達し、該突き合わせ部分（隙間）を埋めてしまったり、更には下地にまで達したりすることで、種々の不具合が生じることがある。
【０００４】
特に、塗膜防水工法に用いられる通気（緩衝）シートは、コンクリート等の下地から発生する水蒸気等の気体を横方向に通気させる機能を有する。具体的には、図６に示したように、該通気（緩衝）シートには、気体を横方向に逃すために、不織布等からできた通気層が該基材層の下に設けられていたり、粘着層が形成されていない部分と下地との間の空間を気体の通気路として確保したりして、気体を横方向に通気させて脱気筒にまで導けるようにしている。
上記した通り、複数枚の通気（緩衝）シートを併設し、突き合わせ部分にジョイントテープを使用した場合、網目シート等の網目を通過した塗膜形成材（塗膜防水工法の場合は防水塗料）が、該突き合わせ部分の隙間を埋めてしまったのでは、通気（緩衝）シートの接合部分で気体の流通が遮断され、防水塗膜に該気体による膨れ等が生じる場合がある。
【０００５】
これを防止するために、例えば、該突き合わせ部分の直上に位置する該テープの中心部分にのみ、特許文献１では液を通過させないフィルムが設けられており、特許文献２では該開口体の開口率を小さくして液の通過を阻止している。このことによって、塗膜形成材（塗料）が、構造体（上記場合は通気（緩衝）シート）の突き合わせ部分の隙間に入って、その間の気体の流通を遮断しないようにしている。
【０００６】
しかし、テープの中心部にのみ「液を通過させないフィルム」を設けた場合、該フィルムの下面（構造体に接着させる側）には、併設される構造体同士を固定するため等に強力な粘着層Ｂが必要である。
また、ジョイントテープ全面の下面にも、塗膜形成材（塗料）が塗布されるまでの仮止めとして粘着層Ａが必要である。該粘着層Ａがないと、塗膜形成材（塗料）を塗布する前に、ジョイントテープが風等で剥がれたり（飛ばされたり）、両脇の網目シートが波打ったりして、その後の塗膜形成材（塗料）の塗布に支障をきたす。
【０００７】
このように、ジョイントテープには粘着層が必須であるため、該ジョイントテープの粘着層側に対しては離型シートが必要となり、従って、ジョイントテープロールを作製する際には、ジョイントテープを、該離型シートを介して巻き取る必要があった。
【０００８】
しかしながら、ジョイントテープ使用の現場で発生する不要の離型シートは、省エネルギー化に反しコスト増加をもたらすこと以外にも、例えば後記するように、ジョイントテープを使用する施工現場特有の種々の問題を引き起こしていた。
【先行技術文献】
【特許文献】
【０００９】
【特許文献１】特許第２７７８０１０号公報
【特許文献２】特開２０１７−１３７７２１号公報
【発明の概要】
【発明が解決しようとする課題】
【００１０】
本発明は上記背景技術に鑑みてなされたものであり、その課題は、不要物を出さず作業がし易くなるジョイントテープやジョイントテープロールを提供することであり、更には、該ジョイントテープ（ロール）を使用した施工し易い塗膜防水工法を提供することである。
【課題を解決するための手段】
【００１１】
本発明者は、上記の課題を解決すべく鋭意検討を重ねた結果、ロール状に巻いた際に粘着層に隣接する裏面（以下、「巻回接触面」と略記する場合がある）に離型層を形成しておいたとしても、その後の塗膜形成材（塗料）の塗布性、及び、ジョントテープや塗布された塗膜の構造体表面への密着性に、意外にも全く悪影響を与えないことを見出した。更には、そのような離型層を見出した。
すなわち、該巻回接触面は、施工時に該ジョイントテープを構造体の突き合わせ部分に貼り付けたときに最上面になるが、そこに離型層を形成しておいても、液体の塗膜形成材（塗料）が、意外にも該離型層によってはじかれずに塗布ができ、しかも網目を通過して構造体まで達した塗膜形成材（塗料）によって、ジョイントテープの構造体への貼付性は、意外にも強固に保たれる（該離型層がない場合に比較して弱くならない）ことを見出して、本発明を完成するに至った。
【００１２】
すなわち、本発明は、０．３ｍｍ以上の厚さを有する構造体の端部面同士の突き合わせ部分の上部に貼り付けて該構造体同士を接合するためのジョイントテープが離型シートを介さずに巻かれてなるジョイントテープロールであって、
該ジョイントテープは、少なくとも上から順に、
下記網目状シートを構成する糸の上面に該網目を塞がないように形成されている離型層、
幅２ｃｍ以上２０ｃｍ以下の網目状シート、
該網目状シートの下面全体であって、該網目状シートを構成する糸の下面に該網目を塞がないように形成されている粘着層Ａ、
幅が該網目状シートの１／１０以上１／２以下であって、該網目シートの幅方向の略中央に該網目状シートの中心線を跨ぐように積層されたフィルム、及び、
該フィルムの下面にのみ形成された粘着力が３Ｎ／２５ｍｍ以上の粘着層Ｂ
を有することを特徴とするジョイントテープロールを提供するものである。
【００１３】
また、本発明は、上記離型層が、シリコーン系樹脂又はフッ素系樹脂を含有する上記のジョイントテープロールを提供するものである。
【００１４】
また、本発明は、上記離型層が、有機重合体変性シリコーンを含有する上記のジョイントテープロールを提供するものである。
【００１５】
また、本発明は、上記のジョイントテープロールに巻かれているものであって、離型シートを有していないことを特徴とするジョイントテープを提供するものである。
【００１６】
また、本発明は、上記のジョイントテープロールを製造する方法であって、
網目状シートの上面に該網目を塞がないように離型層を形成する工程
網目状シートの下面に該網目を塞がないように粘着層Ａを形成する工程
下面に粘着層Ｂが設けられたフィルムの上面を、上記網目状シートの中心線を跨ぐように、上記網目状シートの下面に積層する工程
上記工程で得られたジョイントテープを、離型シートを介さずに巻く工程
を少なくとも有することを特徴とするジョイントテープロールの製造方法を提供するものである。
【００１７】
また、本発明は、防水をする下地上に、上記構造体である横方向に通気性を有する通気シート同士を互いに突き合せて設置し、該通気シート同士の突き合せ部分に、上記のジョイントテープロールの巻きを解きつつ、上記ジョイントテープの幅方向の略中心が該突き合せ部分に対応するように、該通気シートの上から該ジョイントテープを接着し、次いで、塗膜防水材を塗布することを特徴とする塗膜防水工法を提供するものである。
【発明の効果】
【００１８】
本発明のジョイントテープによれば、前記問題点と課題を解決し、離型シートがなくても、巻き取ったときに粘着層と巻回接触面がくっつき難い。
また、本発明のジョイントテープには離型シートがないので、現場で作業者がジョイントテープロールの巻きを解くだけで、ジョイントテープを容易に構造体の突き合わせ部分の上に貼り付けることができる。
すなわち、本発明のジョイントテープによれば、離型シートを排除することで、巻き解き性を良好にでき施工を容易にできる。
ここで、「離型シート」とは、少なくとも一方の面が離型性を有するシートを言い、その基材は、フィルム、紙、シート、布等、シート状であれば限定されない。
【００１９】
粘着層とは反対側の巻回接触面は、ジョイントテープを構造体の突き合わせ部分の上に貼り付けたときに最上面になる。従って、従来は、「そこに離型層を形成したのでは、巻き解きはできるようになるものの、該離型層によって塗膜形成材（塗料）の塗布不良や、網目通過性の悪化等が生じる」と考えられていた。
しかしながら、本発明によれば、このような塗布不良が生じず、しかも離型層による密着性低下がたとえ若干あったとしても、網目を正常に通過した塗膜形成材（塗料）による埋め込み効果（アンカー効果）によって、ジョイントテープの構造体への密着性は全く低下しない。
【００２０】
前記フィルムの存在しない網目状シート部分（ジョントテープの両脇部分）は、粘着層Ａが形成されていると言っても、該網目状シートを構成する糸の下面にのみ形成されている。従って、ロールとした際に、網状の粘着層Ａの巻回接触面へのくっつき性は弱いと考えられる。
【００２１】
しかしながら、前記理由から（突き合わせ部分に塗膜形成材が流れ込まないようにするために）、該網目シートの略中心に積層されたフィルムと該フィルムの下面に形成された粘着層Ｂが必須である。
該粘着層Ｂはフィルム全面に形成されるので、網状に形成された粘着層Ａより接着性が強い。また、構造体の突き合わせ部分に貼り付けて該構造体同士を接合する必要があるので、塗膜形成材（塗料）の塗布前の「構造体への仮止め」に過ぎない網目部分の粘着層Ａより接着性が強い。
また、該フィルムの構造体への接着は、該フィルムは網目ではないので塗膜形成材（塗料）の埋め込み効果（アンカー効果）が期待できず、また、塗膜形成材（塗料）のフィルムの脇からの侵入を阻止しなくてはならないので、その分、粘着層Ｂの接着性は強い必要がある。
【００２２】
本発明によれば、網目状シートを構成する糸の上面に形成されている離型層の存在によって、驚くべきことに、上記したように接着性の強い粘着層Ｂですら巻回接触面にくっつき難く、その結果、離型シートがないジョイントテープロールが実現できる。
また、本発明によれば、該粘着層Ｂの粘着力（ＪＩＳ  Ｚ  ０２３７：１８０℃ピール法による粘着力）が、構造体同士の接合に十分な値以上であっても、粘着層Ｂが巻回接触面に貼り付かない。
【００２３】
更に、上記離型層にシリコーン系樹脂又はフッ素系樹脂を含有させて離型性を持たせることによって、特に、上記離型層に、アクリル変性シリコーン、ウレタン変性シリコーン等の有機重合体変性シリコーンを含有させて離型性を持たせることによって、上記した性能がより効果的に得られる。すなわち、ロールの巻き解き性（非くっつき性）を良好にしつつ、塗膜形成材（塗料）の塗布不良、塗膜の密着性不良等を生じさせないようにできる。更に、網目状シートの目止めと離型層の形成とを同時に行うことができて製造工程が短縮できる。
また、変性されていることによって、回巻してロールとしたときに、シリコーン（粒子）が、巻回接触面である粘着層Ａや粘着層Ｂに転写（裏移り）することがない。
【００２４】
本発明のジョイントテープによれば、離型シートがそもそも存在しないので、ごみが出ずに後片付けが完璧かつ容易となる；省エネルギー化・低コスト化が実現できる；ジョイントテープロールの巻きを解くだけで容易に構造体上に貼り付けることができる；離型シートを剥がすときの静電気が起きないので手等が感電する（ビリッとする）ことがない。また、静電気によって、剥がした離型シートの裏側（離型性がない側の面）が、風によってジョイントテープの粘着面等にくっつく事故や、使用場所が、中層・高層を含む建築物の屋上となることが多いため、剥がした離型シートが、強風によって切られて飛ばされ、空を舞い、道路や、最悪の場合、鉄道の架線にひっかかると言ったような事故の発生がない。
【００２５】
本発明のジョイントテープ使用の対象となる構造体は屋外にある場合が多く、特に該構造体としては、塗膜防水工法に使用する通気（緩衝）シートであることが好ましいが、屋外では風による離型シートの舞が問題となっていた。
本発明のジョイントテープによれば、離型シートが風で飛ぶことがあり得ないので、該離型シートの離型処理されてない方の面が、ジョイントテープ中央のフィルム上の粘着層Ｂに貼り付くと言った従来の問題点が発生しない。また、離型シートが風で飛んで、「防水塗料等の塗膜形成材（塗料）」が乾燥する前（硬化する前）の面に貼り付くと言った問題点も発生しない。
【００２６】
上記したように、屋外で使用されることの多いジョイントテープにおいては、特に離型シートなしの効果は顕著であり、本発明によれば構造体接合の作業性が著しく向上する。
【図面の簡単な説明】
【００２７】
【図１】本発明のジョイントテープの概略平面図（上）と、ジョイントテープを横断するように切ったときの概略断面図（長手方向に見たときの概略断面図）（下）である。
【図２】本発明のジョイントテープの網目状シート部分の概略拡大断面図である。  （ａ）図１のＸ−Ｘ矢視断面図  （ｂ）図１のＹ−Ｙ矢視断面図
【図３】本発明のジョイントテープの写真である。  （ａ）斜め上からの写真  （ｂ）斜め下からの写真
【図４】本発明のジョイントテープロールの概略斜視図である。
【図５】ジョイントテープの使用形態を示す概略断面図である。  （ａ）ジョイントテープを一体で表示  （ｂ）ジョイントテープの層構成も表示
【図６】通気シートの形態とその上の塗膜防水層を示す概略断面図である。  （ａ）不織布等を材質とする通気層と通気路を有する通気緩衝シートの概略断面図  （ｂ）通気層と通気路を有する通気シートの概略斜視図  （ｃ）緩衝層と通気路を有する通気シートの概略断面図
【発明を実施するための形態】
【００２８】
以下、本発明について説明するが、本発明は、以下の具体的形態に限定されるものではなく、技術的思想の範囲内で任意に変形することができる。
【００２９】
＜ジョイントテープロール＞
本発明のジョイントテープロールは、「０．３ｍｍ以上の厚さを有する構造体の端部面同士の突き合わせ部分の上部に貼り付けて該構造体同士を接合するためのジョイントテープ」が、離型シートを介さずに巻かれてなるものである。
【００３０】
＜構造体＞
接合（ジョイント）の対象となる構造体としては、特に限定はされないが、例えば、建築用ボード、防水シート、通気（緩衝）シート、金属板（折半屋根）、窯業系サイディング、内装パネル、断熱板等の「０．３ｍｍ以上の厚さを有し、隣接するもの同士を接合・固定する必要があるもの」が挙げられる。
中でも、ジョイントテープ貼り付け後に、その上から塗料等の液体を塗布する必要のある構造体が好適なものとして挙げられる。更には、隣接するもの同士を突き合せたときに生じる隙間に、塗料等の液体が流入（侵入）して該隙間を埋めてしまってはいけないような構造体が、特に適したものとして挙げられる。
【００３１】
構造体の厚さは、対象となる構造体によって異なるが、０．３ｍｍ以上であり、０．５ｍｍ以上２０ｍｍ以下が好ましく、０．７ｍｍ以上１０ｍｍ以下が特に好ましい。
構造体の厚さが上記範囲であれば、構造体同士の突き合わせ部分の「接合面の面積や隙間の体積」を勘案して、本発明の前記効果を奏し易い。
【００３２】
中でも特に、シートの横方向に気体の流通性が要求され、従ってその接合部分にも気体の流通性が要求される、防水シート、通気シート４１等が好ましい構造体として挙げられる。該構造体が、塗膜防水工法に用いられる横方向に通気性を有する通気シート４１であることが、本発明の前記効果を発揮し易いために特に好ましい。
ここで、上記「防水シート」とは、屋上等の下地３１の防水施工に用いられるもので、通気性と共に防水性を有し、防水第１層としての機能を有するものを言う。所謂「防水シート」でも、通気性を有していれば「通気シート」と定義する。
【００３３】
また、「通気シート１４」には、通気緩衝シート４１が含まれ、塗膜防水工法に用いられて、少なくともシートの横方向の通気性を有するもの全体を言う。
通気緩衝シート４１は、塗膜防水工法等で用いられ、外力や下地コンクリート等の乾燥や収縮により発生したクラックが、外気温の変化によって生じる応力等を緩衝する機能を有すると共に、下地コンクリート等から発生する水蒸気等の気体を横方向に通気させる機能を有し、塗膜防水層５１に局部的なフクレが発生することを防止するものである。
【００３４】
図６に、通気シート４１の種々の形態と、該通気シート４１を敷いてその上に塗膜防水層５１を形成したときの概略断面図を示すが、該通気シート４１は、図６に示した形態に限定されるものではない。
図６（ａ）は不織布等を材質とする通気層４４と通気路４７を有する通気シート４１の概略断面図であり、図６（ｂ）は通気層４４と通気路４７を有する通気シート４１の概略斜視図であり、図６（ｃ）は緩衝層４６と通気路４７を有する通気シート４１の概略断面図である。本発明のジョイントテープ１１は、何れの形態の通気シート４１にも好適に使用可能である。補強層４３は必須ではない。
また、防水シートは、特に限定はされないが、例えば、図６の通気シート４１の通気シート基材４２に防水性を持たせたもの、特許文献１に防水シートとして記載されたもの等が挙げられる。
【００３５】
＜ジョイントテープ＞
＜＜ジョイントテープの使用方法＞＞
図５に、本発明のジョイントテープ１１の使用態様を、塗膜防水工法に使用したときを例にして示す。図５（ａ）は、ジョイントテープ１１を層構成に分けずに全体を一体で示した超概略断面図であり、図５（ｂ）は、ジョイントテープ１１の層構成をも示した概略断面図である。なお、図５（ａ）（ｂ）では、分かり易いように、縦方向（厚さ方向）の拡大倍率が、横方向の倍率より大きく描かれている。また、図５では、突き合わせ部分４８を隙間で示しているが、隣接する通気シート４１同士はぴったり突き合わされることもある（ぴったり突き合わされている部分もある）。
図５に示したように、該ジョイントテープ１１は、構造体の端部面同士の突き合わせ部分４８の上部に貼り付けて該構造体同士を接合するために使用される。
【００３６】
図５（ｂ）に示したように、ジョイントテープ１１の幅方向の略中央に設けられたフィルム１５の下の粘着層Ｂ（１６）が、２枚の構造体の突き合わせ部分４８の上に貼られ、該２枚の構造体同士を接合（ジョイント）している。また、網目状シート１２の下に形成された粘着層Ａ（１４）が、該フィルム１５の両脇において、２枚の構造体に該ジョイントテープ１１を仮止めしている。
その後、塗膜形成材（図５では、塗膜防水層５１を形成するための防水塗料）を塗布すると、液体の塗膜形成材は、網目状シート１２の網目を通過して構造体にまで達し、得られた塗膜防水層５１は、より強く該ジョントテープを構造体に固定して、そのことによって、構造体同士がより強く接合（ジョイント）する。
なお、図５（ｂ）は、網目状シート１２が一層で描かれているが、実際は、網目に塗膜形成材（防水塗料）が入り込んで、塗膜防水層５１は、該網目状シート１２を内包して構造体表面にまで達するように形成されている。
【００３７】
＜＜ジョイントテープの構成＞＞
本発明のジョイントテープ１１は、少なくとも上から順に、
下記網目状シート１２を構成する糸の上面に該網目を塞がないように形成されている離型層１３
幅２ｃｍ以上２０ｃｍ以下の網目状シート１２、
該網目状シート１２の下面全体であって、該網目状シート１２を構成する糸の下面に該網目を塞がないように形成されている粘着層Ａ（１４）、
幅が該網目状シート１２の１／１０以上１／２以下であって、該網目シートの幅方向の略中央に該網目状シート１２の中心線を跨ぐように積層されたフィルム１５、及び、
該フィルム１５の下面にのみ形成された粘着層Ｂ（１６）
を有することを特徴とする（図１、図３、図５（ｂ））。
なお、上記した「上（下）」は施工時や施工後に上（下）になる方の意味で、ジョイントテープ製造時や取り扱い時の上（下）の意味ではない（図１、図５（ｂ））。
【００３８】
網目状シート１２を構成する糸の上面にだけ形成された離型層１３によって、ロール状に巻いて経時保管させたとしても（図４）、その巻回接触面にあたる「粘着性が高い粘着層Ｂ」ですら該網目状シート１２にくっついてしまうことがなく、作業現場で作業者が容易にジョイントテープロールの巻きを解いて使用することができる。
【００３９】
図１に、本発明のジョイントテープ１１の概略平面図（図１の上）と、ジョイントテープ１１を幅方向に横断するように切ったときの（長手方向に見たときの）概略断面図（図１の下）を示す。図１の平面（横）方向（概略平面図）はほぼ実物大を示し、図１の概略断面図の厚さ方向は、分かり易いようにそれより拡大して描いてある。
また、図３（ａ）に、本発明のジョイントテープ１１を斜め上から見た写真を、図３（ｂ）に、斜め下から見た写真を示す。
【００４０】
本発明のジョイントテープ１１の幅、すなわち網目状シート１２の横幅は、２ｃｍ以上２０ｃｍ以下であり、好ましくは４ｃｍ以上１７ｃｍ以下であり、特に好ましくは７ｃｍ以上１４ｃｍ以下である。
該幅が短過ぎると、そこから通過する塗膜形成材の量が減り、構造体同士を強固に固定できない場合があり、隣接する構造体同士のずれが、ジョイントテープ１１の剥がれ、ひいては塗膜（塗膜防水層５１やトップコート層５２）にクラックを生じさせる場合があり、塗膜形成材が突き合わせ部分４８に流れ込む場合があり、ジョイントテープ１１の機能が低下する場合等がある。
一方、ジョイントテープ１１の幅は、広過ぎると、無駄になったり、取り扱い難くなったりする場合がある。
【００４１】
＜＜＜網目状シート＞＞＞
網目状シート１２は、織物又は編物が好ましく、平織又はからみ織の織物であることが、柔軟性があって伸び縮みするために、隣接する構造体同士の相互のずれにも好適に対応できる；製造コスト的に有利である；薄葉化（扁平に）することによって、塗膜形成材の塗布前に構造体の上に仮止めさせ易い；塗膜に対する補強布としての機能を発揮して該塗膜の強度を向上させる；等の点から好ましい。
【００４２】
網目状シート１２が織物の場合、それは縦糸１２ｂ及び横糸１２ａで形成されており、縦糸１２ｂ及び／又は横糸１２ａの密度は、４本／インチ以上４０本／インチ以下であることが好ましく、５本／インチ以上２０本／インチ以下であることがより好ましく、６本／インチ以上１０本／インチ以下である特に好ましい。
ただし、上記「縦糸」、「横糸」とも、２本以上の単位糸が引き揃えられて構成されているものでもよい。その場合、上記「１本の縦糸又は横糸」とは、２本以上の単位糸が隙間なく引き揃えられた１本の縦糸列又は横糸列のことを言う。
【００４３】
縦糸列（すなわち縦糸）、横糸列（すなわち横糸）とも、１本又は「２本以上５本以下」の単位糸が引き揃えられていることが好ましく、２本以上４本以下が特に好ましい。上記本数に引き揃えられていると、前記した薄葉化（扁平に）する効果がより得られ易い。
【００４４】
また、網目状シート１２の開口率（開口部の面積／網目状シートの面積）は、塗膜形成材（塗料）の粘度に応じて調整することでもよいが、２０％以上９０％以下であることが好ましく、２５％以上７０％以下であることがより好ましく、３５％以上５５％以下であることが更に好ましく、４０％以上５０％以下であることが特に好ましい。
密度も開口率も、上記範囲であれば、塗膜形成材の通過性、ジョイントテープ自体の強度、構造体への固定強度、柔軟性（伸び縮み性）、後述するヘナヘナ性、その他前記した特性を発揮し易い。
【００４５】
網目状シート１２（を構成する糸）の材質は、本発明の前記効果を発揮するものであれば、特に限定はないが、ポリエチレンテレフタレート、ポリアリレート、ポリカーボネート等のポリエステル；（メタ）アクリル樹脂、ポリエチレン、ポリプロピレン、ポリスチレン、ポリ塩化ビニル、ポリ酢酸ビニル（の部分ケン化物）、ビニロン、それらの共重合体等のビニル樹脂；ナイロン、アラミド等のポリアミド；ポリウレタン；レーヨン等の（再生）セルロース；ポリパラフェニレンベンズビスオキサゾール（ザイロン（登録商標）等）；等が挙げられる。
また、コットン（綿）、麻、ウール（毛）、絹等の天然繊維；上記したような合成繊維；上記したような再生繊維；ガラス繊維、炭素繊維等の無機繊維；金属繊維（スチール繊維）；等の繊維等が挙げられる。
【００４６】
限定はされないが、このうち、ポリエチレンテレフタレート等のポリエステル、ポリエチレン、ビニロン、レーヨン、（メタ）アクリル樹脂、ナイロン、アラミド、ポリアリレート、ポリパラフェニレンベンズビスオキサゾール、ガラス繊維等が特に好ましい。
縦糸１２ｂや横糸１２ａは、短繊維から成る紡績糸（スパンヤーン）であってもよいし、長繊維から成るフィラメント糸（フィラメントヤーン）であってもよく、この場合、モノフィラメント糸、マルチフィラメント糸の何れでもよい。
【００４７】
単位糸の太さは、本発明の効果を奏するならば特に限定はないが、フィラメント糸の場合、５０デニール以上が好ましく、１５０デニール以上が特に好ましい。また、７００デニール以下が好ましく、５００デニール以下が特に好ましい。また、紡績糸の場合、綿番手で７番手以上が好ましく、１０番手以上が特に好ましい。また、１００番手以下が好ましく、５０番手以下が特に好ましい。
【００４８】
本発明における網目状シート１２は、限定はされないが、加圧によって薄葉化されてなるような形態をしていることが、ヘナヘナにして取り扱い易くし、糸の繊維束を偏平状にして接着面積を大きくして接着性をよくするために好ましい。
更に、薄葉化する利点として、網目状シートを構成する糸の重なり部（縦糸と横糸の交点１２ｃ）と非重なり部の厚み差が小さくなることにより、塗膜形成材（塗料）を塗布して得られる塗膜表面から網目状シート１２の網目が消え易い。また、引き揃えた糸を偏平状にすることにより、微細な隙間が埋まる効果も有り、塗膜形成材（塗料）を塗布したときに発生する気泡が絡み難く、その結果、気泡の滞留が発生し難く、ピンホールの低減となる。
【００４９】
上記薄葉化の方法は、特に限定はないが、網目状シート１２を回転するカレンダーロールの間を通過させて加熱及び加圧するカレンダー加工が好ましい。カレンダー加工を施すことによって、網目状シート１２に圧力がかかり厚さが低減されてヘナヘナになる。
カレンダー加工に使用されるカレンダー機については、特に限定はなく、一対のカレンダーロールのみを使用してその間に通過させてもよいし、多連式若しくは多段式のカレンダーロールを使用してもよい。カレンダーロールの材質は、特に限定はないが、幅方向のプレス圧力を均一にし易い、入手や取扱いが容易である等の点から金属製が好ましい。
【００５０】
ジョイントテープ１１の網目状シート部分の厚さは、０．０５ｍｍ以上１ｍｍ以下が好ましく、０．０７ｍｍ以上０．８ｍｍ以下がより好ましく、０．１ｍｍ以上０．６ｍｍ以下が更に好ましく、０．１３ｍｍ以上０．５ｍｍ以下が特に好ましい。
厚過ぎると、柔軟性がなくなったり、ジョイントテープ１１の縁に段差ができてしまい、塗膜性能（防水性等）に悪影響を与えたり、美観を損ねたりする場合等がある。一方、薄過ぎると、ジョイントテープ１１の強度が確保できない場合等がある。
【００５１】
更に、後述するように、本発明における網目状シート１２の上面には該網目を塞がないように離型層１３が形成されているが、本発明における該網目状シート１２は、意外にも、目止めされていない織物に対して、離型層１３の形成と目止めとを同時に行って得ることも可能であった。
従って、上記を同時に行って得られたようなものであることが、工程の簡略化等のために特に好ましい。本発明のジョイントテープ（ロール）としては、上記網目状シート１２を構成する糸の交点１２ｃが目止め剤で目止めされており、該目止め剤の成分と上記離型層１３の成分とが同一であることが特に好ましい。
【００５２】
本発明は、ジョイントテープが離型シートを介さずに巻かれてなるジョイントテープロールであって、離型剤を含有する目止め剤を用いて目止めをし、次いで、網目状シートの一方の面に粘着層Ａを形成し、後述するような、フィルム及び粘着層Ｂを有することを特徴とするジョイントテープロールでもある。
【００５３】
目止めに使用される目止め剤としては、例えば、（メタ）アクリル系接着剤、酢酸ビニル系接着剤、エチレン酢酸ビニル系接着剤、（メタ）アクリルエチレン酢酸ビニル系接着剤、ポリビニルアルコール系接着剤等が好ましいものとして例示できる。
本発明における離型層１３には、後述するように、有機重合体変性シリコーンを含有させることが特に好ましいが、その場合、該有機重合体変性シリコーンのシリコーン部分が離型効果を発揮し、該有機重合体変性シリコーンの有機重合体部分や上記した接着剤成分が目止め効果を発揮しているものと考えられる。
【００５４】
＜＜＜離型層＞＞＞
本発明のジョイントテープ１１における網目状シート１２を構成する糸の上面には、図１、図２、図５（ｂ）に示したように、該網目を塞がないように離型層１３が形成されている。
なお、「離型層」とは言っても、網目状シートの面積全体に層が形成されてはおらず、糸の上のみに形成されている。図２（ａ）は、網目状シート１２を構成する横糸１２ａがない箇所での断面図（図１のＸ−Ｘ矢視断面図）であり、図２（ｂ）は、横糸１２ａがある箇所での断面図（横糸１２ａの縦断面図、図１のＹ−Ｙ矢視断面図）である。
【００５５】
離型層の付着量は、５ｇ／ｍ２以上８０ｇ／ｍ２以下が好ましく、１０ｇ／ｍ２以上６５ｇ／ｍ２以下がより好ましく、１５ｇ／ｍ２以上５０ｇ／ｍ２以下が特に好ましい。
なお、上記単位面積（ｍ２）は、糸の上だけの面積ではなく、網目状シート全体の面積である。
【００５６】
上記下限以上であると、「ロールとしたときの巻回接触面への非くっつき性」が良好となり、一方、上記上限以下であると、塗膜形成材（塗料）の塗布適性や、塗膜形成材（塗料）による埋め込み効果（アンカー効果）や、塗膜のジョイントテープ１１や構造体への密着性等が良好となる。また、目止めと離型層１３の形成を同時に行うときは、上記範囲であると、目止めとしても好適範囲となる。
該離型層１３の存在によって離型シートが不要となる。該離型層１３の成分は、特に限定はなく、（該離型層１３の巻回接触面にあたる）粘着層Ｂ（１６）ですら該網目状シート１２にくっついてしまうことがない。
【００５７】
ここで、回巻してジョイントテープロールとしたときに、巻回接触面に「くっつかない」又は「非くっつき性が良好」とは、図４に示したようなジョイントテープロールを、１２月間、室温（２５℃）に保管した（経時させた）ときに、作業に支障がない程度に巻きが容易に解けることを言う。
なお、「非くっつき性」に関して、実施例で定義された粘着力（粘着層Ｂの粘着力と同様の測定方法による粘着力［ｃＮ／２５ｍｍ］）で表すと、実施例に示したような相関がある。該粘着力［ｃＮ／２５ｍｍ］の数値を用いると、１２月間保管（経時）させなくても「非くっつき性」の判定が可能である。
【００５８】
網目でありそもそも接触面積が小さいことと、網目の上の離型層１３の存在との相乗効果によって、ロール状に回巻して経時したときでも、巻回接触面となる「粘着層Ａ（１４）には勿論のこと粘着力が高い粘着層Ｂ（１６）」にもくっついてしまうことがない。なお、粘着層Ｂ（１６）の巻回接触面は、離型層１３を有する網目となる。なお、粘着層Ｂ（１６）については後述する。
また、塗膜形成材（塗料）の濡れ性、塗布性、密着性等を悪化させない程度に（弱い）離型性を有する離型層１３でも、粘着層Ｂ（１６）を含む巻回接触面にくっついてしまうことがない。
網目状シート１２を有するジョイントテープロールは、意外にも、離型シートがなくても離型層１３があれば、「塗膜形成材（塗料）の塗布適性や構造体への密着性」と「巻回接触面非くっつき性」との両立が実現された。
【００５９】
粘着層Ｂ（１６）は、その粘着力（ＪＩＳ  Ｚ  ０２３７：１８０℃ピール法による粘着力）が３Ｎ／２５ｍｍ以上であれば、隣接する構造体同士を接合させることができる場合があるため、粘着層Ｂ（１６）の粘着力は３Ｎ／２５ｍｍ以上である。粘着層Ｂ（１６）の粘着力は、４Ｎ／２５ｍｍ以上が好ましく、６Ｎ／２５ｍｍ以上がより好ましく、８Ｎ／２５ｍｍ以上が更に好ましく、１０Ｎ／２５ｍｍ以上が特に好ましい。
また、粘着層Ｂ（１６）の粘着力は、大きければ大きい程、構造体同士の接合性の点では良好であるため、上限については特に限定はないが、粘着層Ｂの実現性の点から、３０Ｎ／２５ｍｍ以下が好ましく、２５Ｎ／２５ｍｍ以下がより好ましく、２０Ｎ／２５ｍｍ以下が更に好ましく、１５Ｎ／２５ｍｍ以下が特に好ましい。
ここで、「粘着力」は、ＪＩＳ  Ｚ  ０２３７（２００９年１２月２１日改訂）で定義される。測定条件は、実施例に記載したものとする。
【００６０】
粘着層Ｂ（１６）の粘着力が上記下限より小さいと、突き合わせ部分４８の上部に強く貼り付けられず、構造体同士を好適に接合させられない場合がある。
一方、粘着層Ｂ（１６）の粘着力が上記上限より大きいと、そのように大きな粘着力を有する粘着層が入手困難だったり、ジョイントテープの貼り直しができ難かったり、大き過ぎる粘着力が無駄であったりする場合がある。また、粘着層Ｂの巻回接触面が離型層１３を有する網目であっても、くっついてしまう場合がある。
【００６１】
本発明は、離型層１３を形成させると、特に好ましくは特定組成の離型層１３を形成させると、粘着層Ｂ（１６）の粘着力を十分大きく設定することで構造体同士の接合性の点からは全く問題のないようにしても、回巻したときの非くっつき性が良好であることを見出してなされたものである。
【００６２】
上記離型層は、シリコーン系樹脂又はフッ素系樹脂を含有することが離型性を高めるために好ましい。すなわち、該離型層１３としては、フッ素系離型剤、シリコーン系離型剤等の離型剤を含有する離型層１３が挙げられる。「シリコーン系樹脂」とは、離型効果を有する程に分子内にシロキサン構造（−Ｓｉ−Ｏ−）を有する樹脂であり、「フッ素系樹脂」とは、離型効果を有する程に分子内にフッ素原子を有する樹脂である。
【００６３】
特に、該離型剤を粒子状等として層内に不均質に含有する離型層１３が特に好ましいものとして挙げられる。なお、本発明で「粒子」とは、固体粒子に限定されず、高粘度液体粒子等の液体粒子又はエマルジョン粒子も含まれる。
【００６４】
中でも、離型剤粒子を水系エマルジョン（分散媒体が水系）の形で塗布・乾燥してなる離型層１３が好ましいものとして挙げられる。
更にその中でも、離型剤粒子を水系エマルジョン（分散媒体が水系）の形で、離型層１３の（バインダー或いは接着剤としての機能を有する）ポリマーに混合して、塗布・乾燥してなる離型層１３が挙げられる。この場合、離型剤粒子が水系エマルジョンであるので、該ポリマーも水系エマルジョンの形であることが特に好ましい。
ここで、該離型剤粒子としては、具体的には、例えば、シリコーン粒子、フッ素含有ポリマー粒子、下記する有機重合体変性シリコーン粒子等が挙げられる。
【００６５】
好適な離型効果を得るために、更には、「塗膜形成材（塗料）の塗布適性や構造体への密着性」と「巻回接触面非くっつき性」とを好適に両立させるために、上記離型層１３中に有機重合体変性シリコーンを含有させることが特に好ましい。すなわち、上記シリコーン系樹脂が有機重合体変性シリコーンであることが特に好ましい。ここで、上記「含有」には、有機重合体変性シリコーンの単独含有も含まれるし、有機重合体変性シリコーンと「離型層を構成するポリマー（バインダー）」との併用含有も含まれる。
シリコーン部分に結合して変性をする上記「有機重合体」の重合度には限定がなく、すなわち繰り返し単位を有していればよく、高分子量ないし低分子量ポリマー、オリゴマー、数量体（２〜５量体）等が含まれる。
【００６６】
有機重合体変性がされていないシリコーンを用いると、すなわち、有機重合体変性シリコーン粒子（エマルジョン）に代えて、シリコーン粒子（エマルジョン）を用いると、ジョイントテープロールとしたときに、離型層中のシリコーン粒子が脱離して、巻回接触面に転写（裏移り）する場合等がある。
【００６７】
離型層１３としては、該有機重合体変性シリコーンを粒子として含有するものが好ましく、更には、「有機重合体変性シリコーンの水系エマルジョン」と「バインダー或いは接着剤としての機能を有するポリマーの水系エマルジョン」とを混合して形成されたような離型層１３が特に好ましい。
従って、本発明は、有機重合体変性シリコーンの水系エマルジョンと、上記「離型層を構成するポリマー」の水系エマルジョンとを混合して離型層形成液を調製し、上記網目状シート１２の上面に該網目を塞がないように該離型層形成液を塗布してなる離型層１３を有するジョイントテープ１１又はジョイントテープロールでもある。
【００６８】
上記有機重合体変性シリコーンとしては、側鎖及び／又は末端に有機重合体基を導入したものが挙げられるが、少なくとも側鎖に有機重合体基を導入したもの（以下、「特殊変性シリコーン」と略記する場合がある）が好ましいものとして挙げられる。
該有機重合体基としては、ポリ（メタ）アクリル基、ポリウレタン基、ポリエステル基、ポリカーボネート基、ポリ酢酸ビニル基、ポリエーテル基、ポリフロロアルキル基等の非反応性基；「アミノ基、エポキシ基、アルコール性水酸基、メルカプト基、カルボキシ基等の反応性基」を含む有機重合体基；等が挙げられる。
具体的には、例えば、（メタ）アクリル変性シリコーン、ウレタン変性シリコーン、特殊変性シリコーン等の有機重合体変性シリコーンが特に好ましいものとして挙げられる。
【００６９】
該有機重合体変性シリコーン（水系エマルジョン）としては、市販品も好適に使用できる。該市販品としては、シャリーヌＲ、シャリーヌＥ（登録商標）（日信化学工業株式会社製）等が挙げられる。
【００７０】
一方、上記「離型層を構成するポリマー」、すなわち離型層中に含有させる「バインダー或いは接着剤としての機能を有するポリマー」としては、（メタ）アクリル系ポリマー、酢酸ビニル系ポリマー、エチレン酢酸ビニル系ポリマー、（メタ）アクリルエチレン酢酸ビニル系ポリマー、ポリビニルアルコール系ポリマー等が挙げられる。また、これらの共重合ポリマー、部分ケン化ポリマー、これら２種以上の混合物等も挙げられる。
【００７１】
また、上記「離型層を構成するポリマー」としては、「アクリル系接着剤、酢酸ビニル系接着剤、エチレン酢酸ビニル系接着剤、（メタ）アクリルエチレン酢酸ビニル系接着剤、ポリビニルアルコール接着剤等の目止め剤」に含有されているポリマーが挙げられる。前述した通り、離型層１３の形成と目止めとを同時に行うときは、「離型層を構成するポリマー」として、目止め剤に含有されるポリマーが使用されることになる。
上記網目状シート１２を構成する糸の交点１２ｃが目止め剤で目止めされており、該目止め剤の成分と上記離型層１３の成分とが同一であることが特に好ましい。
【００７２】
有機重合体変性シリコーンの水系エマルジョンと、上記離型層を構成するポリマーの水系エマルジョンとを混合して離型層形成液を調製するときは、「上記離型層を構成するポリマーの水系エマルジョン」として、目止め剤として使用される水系エマルジョンを使用することが好ましい。該離型層形成液は、一般に「ディスパージョン」とも言われているものである。
この場合、両者のエマルジョンのイオン性は、同一である必要があり、限定はされないが、両者ともアニオン系エマルジョンであることが好ましい。
【００７３】
離型層１３中の、「離型層を構成するポリマー」と「有機重合体変性シリコーン等の離型剤粒子」との含有比は、巻回接触面非くっつき性と、塗膜形成材（塗料）の塗布性・塗膜密着性との両立が図れ、また、網目状シートの（単位）糸解れ（ほつれ）や離脱が問題にならなければ特に限定はないが、離型層１３全体に対する離型剤（粒子）の量として、２質量％以上４０質量％以下が好ましく、４質量％以上２５質量％以下が好ましく、７質量％以上１５質量％以下が特に好ましい。
上記両者を何れも（水系）エマルジョンの形で使用する場合は、該エマルジョン中の粒子濃度を勘案して、２種の（水系）エマルジョンを上記固形分範囲になるように混合して用いられる。もし粒子濃度が両者何れも５０質量％であったときは、例えば、「特に好ましい混合比」は、［離型剤水系エマルジョン］：［離型層を構成するポリマー］＝７：９３〜１５：８５（エマルジョン質量比）となる。
【００７４】
また、離型層１３に含有される有機重合体変性シリコーンの量は、付着量として、２ｇ／ｍ２以上が好ましく、４ｇ／ｍ２以上がより好ましく、６ｇ／ｍ２以上が特に好ましい。
また、目止め樹脂に対する含有率は４質量％以上が好ましく、７質量％以上がより好ましく、１０質量％以上が特に好ましい。なお、上記単位面積（ｍ２）は、糸の上だけの面積ではなく、網目状シート全体の面積である。
【００７５】
離型効果だけをみれば、有機重合体変性シリコーンの含有比や付着量は、高ければ高いほど効果を発揮するが、その一方、離型層１３の形成と目止めとを同時に行うときは、網目状シートの交点１２ｃを接着させる効果が薄れ、スリット加工時に端部の糸解れ（ほつれ）が生じる場合がある。
【００７６】
離型層１３の形成は、限定はされないが、具体的には、例えば、生地の仕上げ加工に使用されるテンター加工機を用い、該網目状シートに離型層形成液を含浸（ディッピング）させ、ゴムロールによる絞り（ニップ）を行い、乾熱乾燥により不要な水分を蒸発させることにより有効成分のみを固着させる。
【００７７】
＜＜＜粘着層Ａ＞＞＞
本発明のジョイントテープ１１は、網目状シート１２の下面全体であって、該網目状シート１２を構成する糸の下面に該網目を塞がないように粘着層Ａ（１４）が形成されている（図１、図２、図５（ｂ））。
粘着層Ａ（１４）は、網目シートの部分を構造体に仮止めするのに必要であり、網目シートが塗膜内に内包されることで塗膜の構造体への密着性アップを助長する。
【００７８】
粘着層Ａの付着量は、１０ｇ／ｍ２以上３０ｇ／ｍ２以下が好ましく、１５ｇ／ｍ２以上２５ｇ／ｍ２以下がより好ましく、１７ｇ／ｍ２以上２３ｇ／ｍ２以下が特に好ましい。なお、上記単位面積（ｍ２）は、糸の上だけの面積ではなく、網目状シート全体の面積である。
上記下限以上であると、塗膜形成材（塗料）を塗布する前の仮止めの効果が得られ、ジョイントテープ１１が風等で剥がれたり波打ったりしない。一方、上記上限以下であると、網目を塞いでしまうことがなく、貼着性が上がり過ぎて無駄になることがない。
【００７９】
粘着層Ａ（１４）の材質としては、（メタ）アクリル酸エステル系、塩化ビニル系、酢酸ビニル系、ビニルブチラール系、ポリイソブチレン系、スチレンブタジエン系、イソプレン系、クロロプレン系、塩化ゴム系、（メタ）アクリル酢酸ビニル系、又は、これらの共重合系等が挙げられる。水系エマルジョンとして優れている点等から、上記粘着剤の材質として、（メタ）アクリル酸エステル系、（メタ）アクリル酢酸ビニル系等が特に好ましい。
【００８０】
粘着層Ａ（１４）の形成方法については特に限定はなく、粘着層Ａ（１４）の材料（粘着剤）を有機溶媒に溶解させ、粘着剤溶液の形で付与（塗布）してもよいし、粘着剤がエマルジョン等の形で分散された分散液の形で付与（塗布）してもよい。中でも、水系のエマルジョンとして塗布することがより好ましい。
【００８１】
＜＜＜フィルム＞＞＞
本発明のジョイントテープ（ロール）においては、幅が前記網目状シートの１／１０以上１／２以下であって、該網目シートの幅方向の略中央に該網目状シート１２の中心線を跨ぐように積層されたフィルム１５が存在する（図１、図３、図４、図５（ｂ））。
該フィルム１５は、塗膜形成材（塗料）が、構造体同士の突き合わせ部分４８の隙間に入り込んで気体の流通を遮断してしまわないために設けられる。通常、ジョイントテープ１１の幅方向の略中央部が突き合わせ部分４８のほぼ真上に来るように貼り付けるので、上記効果が得られるために、該フィルム１５は該網目状シート１２の幅方向の中心線を跨ぐように設けられる。
【００８２】
該フィルム１５の幅は、網目状シートの１／１０以上１／２以下であるが、１／６以上１／２．２以下が好ましく、１／４以上１／２．４以下がより好ましく、１／３．７以上１／２．６以下が特に好ましい。
該フィルム１５の幅としては、１ｃｍ以上５ｃｍ以下が好ましく、１．８ｃｍ以上４．４ｃｍ以下が好ましく、２．５ｃｍ以上３．８ｃｍ以下が特に好ましい。
【００８３】
該フィルム１５の幅が小さ過ぎると、中心線がずれて貼り付けられたときに、塗膜形成材（塗料）が該フィルム１５の（網目になっている）脇から突き合わせ部分４８に流れ込む場合、粘着層Ｂ（１６）の面積が小さくなるために、構造体同士を接合し難くなる場合等がある。
一方、該フィルム１５の幅が大き過ぎると、その分、網目部分の幅が小さくなるので、構造体表面に達する塗膜形成材（塗料）の量（面積）が少なくなり、ジョイントテープ１１の塗膜形成材（塗料）による密着性向上（一体化）効果が得られ難い場合がある。
【００８４】
該フィルム１５は、塗膜形成材（塗料）が構造体の突き合わせ部分４８から下地３１へ浸入し、通気路４７を塞がないようにするためのもの、すなわち、液体の浸入を防止するものであれば、その厚さや材質は特に限定はないが、塗膜形成材（塗料）やその中に含まれている溶剤に侵されないものが好ましい。このようなものとして、熱可塑性合成樹脂系フィルムや合成ゴム系フィルムが使用されるが、中でも加工性から合成樹脂系フィルムが好ましい。
【００８５】
フィルム１５の厚さは、特に限定はないが、１０μｍ以上５００μｍ以下が好ましく、２０μｍ以上３００μｍ以下がより好ましく、３０μｍ以上１２０μｍ以下が更に好ましく、３０μｍ以上８０μｍ以下が特に好ましい。
薄過ぎると、物理的強度が落ちたり、粘着層Ｂ（１６）の塗工が難しくなったり、塗膜形成材（塗料）に侵される場合等がある。一方、厚過ぎると、塗膜の上に段差ができて美観を損ねる場合等がある。
【００８６】
該フィルム１５の粘着層Ｂ（１６）の形成されていない側は、ジョイントテープ１１を貼り付けた後には、網目状シート１２の網目を介してはいるが最表面となり、塗膜形成材（塗料）が接する（塗られる）ことになるので、塗膜形成材（塗料）の密着性が良くなる処理が施されていてもよい。該処理としては、密着性を向上させる層の塗工若しくは印刷、（薄い）不織布の積層、コロナ放電処理等が挙げられる。
【００８７】
＜＜＜粘着層Ｂ＞＞＞
上記フィルム１５の下面にのみ粘着層Ｂ（１６）が形成されている（存在する）（図１、図５（ｂ））。該粘着層Ｂ（１６）は網目状シート１２の上には存在せず、該粘着層Ｂ（１６）は、接着性を上げるために、上記フィルム１５の下面全体に形成されていることが好ましい。
粘着層Ｂ（１６）は、構造体の表面に接着させ、構造体同士を接合するためにある。
【００８８】
粘着層Ｂ（１６）の材質としては、（メタ）アクリル酸エステル系、塩化ビニル系、酢酸ビニル系、ビニルブチラール系、ポリイソブチレン系、スチレンブタジエン系、イソプレン系、クロロプレン系、塩化ゴム系等、又は、これらの共重合系等が挙げられる。中でも、（メタ）アクリル酸エステル系が特に好ましい。
【００８９】
該粘着層Ｂの材料（粘着剤）は、有機溶媒に溶解された粘着剤溶液の形で付与してもよいし、粘着剤がエマルジョン等の形で分散された分散液の形で塗布してもよい。塗布方法も特に限定はなく、公知の塗布装置（コーター）や公知の方法が用いられる。
【００９０】
粘着層Ｂ（１６）の付着量は、特に限定はないが、１０ｇ／ｍ２以上１００ｇ／ｍ２以下が好ましく、１５ｇ／ｍ２以上６０ｇ／ｍ２以下がより好ましく、２０ｇ／ｍ２以上４０ｇ／ｍ２以下が特に好ましい。
上記下限以上であると、粘着層Ｂ（１６）のあるフィルム１５が、ひいてはジョイントテープ１１が、構造体表面に接着し易い。上記上限以下であると、粘着層Ｂ（１６）が無駄にならず、段差も生じ難い。
【００９１】
＜ジョイントテープロール＞
本発明は、上記したジョイントテープ１１が回巻されてなるジョイントテープロールであり、また本発明は、上記したジョイントテープロールに巻かれているもの（ロール状に巻かれる前のもの）であって、離型シートを有していないことを特徴とするジョイントテープである。
本発明のジョイントテープロールの概略斜視図を図４に示す。ジョイントテープロールは、前記「上」（施工したときの上）が外側になるように回巻されていても、内側になるように回巻されていてもよいが、「上」（粘着剤Ｂがない方）が内側になるように回巻されていることが好ましい。
【００９２】
＜ジョイントテープ（ロール）の製造方法＞
本発明は、上記のジョイントテープロールを製造する方法であって、
網目状シート１２の上面に該網目を塞がないように離型層１３を形成する工程
網目状シート１２の下面に該網目を塞がないように粘着層Ａ（１４）を形成する工程
下面に粘着層Ｂ（１６）が設けられたフィルム１５の上面を、上記網目状シート１２の中心線を跨ぐように、上記網目状シート１２の下面に積層する工程
上記工程で得られたジョイントテープ１１を、離型シートを介さずに巻く工程
を少なくとも有することを特徴とするジョイントテープロールの製造方法でもある。
【００９３】
離型層１３の形成方法、粘着層Ａ（１４）の形成方法、粘着層Ｂ（１６）をフィルム１５の上面に形成する方法については、前記した方法や公知の方法で行うことができる。
【００９４】
特に離型層１３に関しては、塗布することによって上記離型層を形成するための離型層形成液が、有機重合体変性シリコーンの水系エマルジョンを含有することが好ましい。ここで、「含有」には、有機重合体変性シリコーンの単独含有も含まれるし、有機重合体変性シリコーンと「離型層を構成するポリマー（バインダー）」との併用含有も含まれる。
【００９５】
特に離型層１３の形成方法としては、限定はされないが、前記した通り、有機重合体変性シリコーンの水系エマルジョンと、上記離型層を構成するポリマーの水系エマルジョンとを混合して離型層形成液（ディスパージョン）を調製し、上記網目状シート１２の上面に該網目を塞がないように該離型層形成液を塗布して離型層１３を形成することが特に好ましい。上記離型層１３の形成と、上記網目状シート１２の目止めとを同一液を用いて同時に行うことが特に好ましい。
【００９６】
従って、本発明は、上記のジョイントテープロールを製造する方法であって、
離型剤を含有する目止め剤を用いて目止めをする工程
網目状シート１２の下面に該網目を塞がないように粘着層Ａ（１４）を形成する工程
下面に粘着層Ｂ（１６）が設けられたフィルム１５の上面を、上記網目状シート１２の中心線を跨ぐように、上記網目状シート１２の下面に積層する工程
上記工程で得られたジョイントテープ１１を、離型シートを介さずに巻く工程
を少なくとも有することを特徴とするジョイントテープロールの製造方法でもある。
離型剤としては、シリコーン系樹脂、フッ素系樹脂、有機重合体変性シリコーン、無変性シリコーン等、前記したものが挙げられる。また、粒子状のものも挙げられる。
【００９７】
離型層１３や粘着層Ａ（１４）を、網目状シート１２の網目（開口部）を塞がないように形成するには、十分粘度の低い溶液若しくは分散液を直接塗布することが好ましい。
かかる直接塗布の方法としては、特に限定はないが、ロールコーター、カーテンコーター、刷毛塗り、スプレーコーター、浸漬等を用いた塗布方法が好ましい。溶液若しくは分散液を適当な粘度に調整することによって、網目（開口部）を塞がないようにしつつ、網目状シート１２の片面に離型層１３又は粘着層Ａ（１４）を形成することが可能である。
【００９８】
粘着層Ｂ（１６）の形成方法については、粘着層Ｂ（１６）が塗工等で形成されたフィルム１５を網目状シート１２の上面に粘着層Ａの粘着性を利用して積層する方法、「上面に粘着層Ｂが、下面に接着層（図示せず）が設けられている両面テープ」を予め製造しておいて、それを網目状シート１２の上面に積層する方法、等が挙げられる。
すなわち、かかる積層は、網目状シート１２の上面にある粘着層Ａ自体が有する接着性によって行ってもよし、フィルム１５の粘着層Ｂ（１６）の対面に別途設けた接着層（図示せず）によって行ってもよい。
【００９９】
上記工程で得られたジョイントテープ１１を、離型シートを介さずに巻く方法（回巻方法）としては、公知の方法が用いられ得るが、スリッター機を用い、軸巻で例えば内径１〜３インチの紙管等に巻き取る方法等が好ましい。
【０１００】
＜塗膜防水工法＞
本発明は、防水をする下地３１上に、上記構造体である横方向に通気性を有する通気シート４１同士を互いに突き合せて設置し、該通気シート４１同士の突き合せ部分に、前記したジョイントテープロールの巻きを解きつつ、上記ジョイントテープ１１の幅方向の略中心が該突き合せ部分に対応するように、該通気シート４１の上から該ジョイントテープ１１を接着し、次いで、塗膜防水材を塗布することを特徴とする塗膜防水工法でもある（図４、図５、図６）。すなわち、前記「塗膜形成材（塗料）」が、塗膜防水材（防水塗料）である塗膜防水工法が好ましい。
【０１０１】
押えコンクリート等の下地３１の上に、複数枚の通気（緩衝）シート４１を敷設する（図６）。日本では、脱気筒は、「建築工事標準仕様書  ＪＡＳＳ  ８  防水工事」によって、１００ｍ２に１〜２個設置することが義務付けられているが、本発明の塗膜防水工法では、隣接する通気（緩衝）シート４１の間の気体の流通が確保されるので、塗膜防水層５１やトップコート層５２に浮き上がり（膨れ）が発生しない。
【０１０２】
通気（緩衝）シート４１の端部面同士の突き合わせ部分４８の上に、粘着剤Ｂが来るように、本発明の前記ジョイントテープ１１を貼り付ける。そのとき、離型シートの存在を気にすることなく貼り付けることができる（図５）。
次いで、塗膜形成材である防水塗料を、ジョイントテープ１１の上から塗布するが、通気（緩衝）シート４１の端部面同士の突き合わせ部分４８の隙間には防水塗料が流れ込まず、その両側の網目からは防水塗料が構造体の上面にまで達して、ジョイントテープ１１の強固な固着が達成される（図５）。
【０１０３】
防水塗料の種類には特に限定はなく、公知の材料が使用できるが、ウレタン防水材、ウレア防水材、アクリルゴム防水材、ポリマーセメント防水材等が好ましく使用できる。また、塗布する方法についても特に限定はなく公知の方法が用いられる。
また、防水塗料の溶剤や希釈剤としての溶剤は、公知の任意の溶剤が使用可能である。
防水塗料は、１層塗りでも２層塗り（中塗り層あり）でもそれ以上でもよい。更に、最上層として、トップコート層５２を設けることが好ましい。
【実施例】
【０１０４】
以下に、実施例及び比較例を挙げて本発明を更に具体的に説明するが、本発明は、その要旨を超えない限りこれらの実施例に限定されるものではない。
以下「表面層」とは、本願発明の場合は「離型層」を意味し、「表面層」には離型性はあってもなくてもよい。「表面層」とは、本願発明の「離型層」の位置に存在し、「離型層」をも包含するものである。
【０１０５】
作製例１
＜ジョイントテープ１の作製＞
縦糸としてポリエステルフィラメント糸（２００デニール）、横糸としてポリエステルフィラメント糸（２００デニール）を使用して網目状シートを作製した。３本の単位糸を引き揃えて１本の縦糸とし、１インチ当たり８本の縦糸とし、２本の単位糸を引き揃えて１本の横糸とし、１インチ当たり８本の横糸とした。
縦糸は３ｍｍ間隔、横糸は３ｍｍ間隔で設置し、最終的な開口率を４４％とした。
【０１０６】
＜＜表面層（離型層）の形成＞＞
（メタ）アクリルエチレン酢酸ビニル系ポリマー（表１では「アクリルＥＶＡ系」）である「ポリゾール（登録商標）ＥＦ２６５（固形分４８〜５２質量％の水系エマルジョン）、昭和電工（株）製」を離型層形成液とし、網目状シートに付着量（乾燥質量）１５ｇ／ｍ２となるように付与して、表面層の形成と目止めとを同時に行った。
【０１０７】
＜＜薄葉化＞＞
回転するカレンダーロールの間を通過させて加熱及び加圧を行い（カレンダー加工を行い）、網目状シート部分の厚さを０．１６ｍｍとした。
【０１０８】
＜＜粘着層Ａの形成＞＞
（メタ）アクリル酸エステル系（表１では「アクリル系」）の水系エマルジョンである「オリバイン（登録商標）ＢＰＷ６１１１Ａ、東洋インキ製造（株）製」を、網目状シートに付着量（乾燥質量）２０ｇ／ｍ２となるように付与して粘着層Ａを形成させた。
【０１０９】
＜＜フィルムと粘着層Ｂの積層＞＞
ポリエチレンテレフタレート（ＰＥＴ）フィルム上に、（メタ）アクリル酸エステル系の粘着剤（表１では「アクリル系」と記載）の水系エマルジョンを、膜厚（乾燥質量）２５ｇ／ｍ２となるように付与して粘着層Ｂを形成させた。フィルムと粘着層Ｂとの合計の厚さを５０μｍとした。
次いで、図１に示したように、上記「粘着層Ｂを形成させたフィルム」を幅３５ｍｍに切断し、スリット工程において幅１００ｍｍとした網目状シートの幅方向の中央に積層した。
【０１１０】
また、別途、フィルムの表面に粘着層Ｂが既に形成されているものとして、ウレタン防水塗膜等の塗膜形成材との接着性向上のために、「粘着層が形成されている側とは反対側に、エステル系ポリウレタン樹脂を含有するインクをグラビア印刷した粘着テープ『リンテック（株）製ＦＮＳケシＳ５０』」を、幅３５ｍｍにして網目状シートの幅方向の中央に積層した。
なお、前記「粘着層Ｂを形成させたフィルム」や、上記「フィルムの表面に粘着層Ｂが既に形成されている粘着テープ」は、粘着層Ｂが形成されていない方の面を、それぞれ網目状シートに積層した。該積層は網目状シートに形成された粘着層Ａの接着性に依った。
【０１１１】
上記のようにして、図１に示したような幅１００ｍｍのジョイントテープ１を製作し、以下の評価に供した。
また、ジョイントテープ１を、粘着剤Ｂがない方が内側になるように紙管に巻き取って（回巻して）、ジョイントテープロール１を作製し、以下の評価に供した。
【０１１２】
作製例４
＜ジョイントテープ４の作製＞
作製例１の＜＜表面層（離型層）の形成＞＞において、（メタ）アクリルエチレン酢酸ビニル系ポリマー（アクリルＥＶＡ系）である「ポリゾールＥＦ２６５」の単独使用に代えて、“同じ（メタ）アクリルエチレン酢酸ビニル系ポリマーである「ポリゾールＥＦ２６５」と、有機重合体変性シリコーン（表１では「シリコーン系」）である「シャリーヌ（登録商標）Ｅ−７９０（固形分４２〜４５質量％の特殊変性シリコーンの水系エマルジョン）、日信化学工業（株）製」とを、水系エマルジョン状態での質量比で９：１となるように混合してなる水系エマルジョン”を離型層形成液とした以外は、作製例１と同様の網目状シートに付着量（乾燥質量）１５ｇ／ｍ２となるように付与して、表面層の形成と目止めとを同時に行った。
【０１１３】
作製例１の＜＜粘着層Ａの形成＞＞において、（メタ）アクリル酸エステル系（アクリル系）である「オリバインＢＰＷ６１１１Ａ」に代えて、（メタ）アクリル酢酸ビニル系（表１では「アクリル−酢酸ビニル系」）である「ポリゾールＳＥ６１０１、昭和電工（株）製」を使用し、作製例１と同様の網目状シートに付着量（乾燥質量）２０ｇ／ｍ２となるように付与して粘着層Ａを形成させた。
【０１１４】
その他は、作製例１と同様にして、図１に示したような幅１００ｍｍのジョイントテープ４を製作し、以下の評価に供した。
また、ジョイントテープ１を、粘着剤Ｂがない方が内側になるように紙管に巻き取って（回巻して）、ジョイントテープロール４を作製し、以下の評価に供した。
【０１１５】
作製例１２
＜ジョイントテープ１２の作製＞
作製例４において、糸種を表１に記載したものに代えた以外は、作製例４と同様にして、図１に示したような幅１００ｍｍのジョイントテープ１２を製作し、以下の評価に供した。
また、ジョイントテープ１２を、粘着剤Ｂがない方が内側になるように紙管に巻き取って（回巻して）、ジョイントテープロール１２を作製し、以下の評価に供した。
【０１１６】
作製例１３
＜ジョイントテープ１３の作製＞
作製例４及び作製例１２の＜＜表面層（離型層）の形成＞＞において、（メタ）アクリルエチレン酢酸ビニル系ポリマー（表１では「アクリルＥＶＡ系」）である「ポリゾールＥＦ２６５」と、有機重合体変性シリコーン（表１では「シリコーン系」）である「シャリーヌＥ−７９０（登録商標）、日信化学工業（株）製」とを、質量比で９：１に混合したことに代えて、水系エマルジョン状態での質量比で８：２に混合した以外は、作製例１２と同様にして、図１に示したような幅１００ｍｍのジョイントテープ１３を製作し、以下の評価に供した。
また、ジョイントテープ１３を、粘着剤Ｂがない方が内側になるように紙管に巻き取って（回巻して）、ジョイントテープロール１３を作製し、以下の評価に供した。
【０１１７】
作製例１４
＜ジョイントテープ１４の作製＞
作製例４及び作製例１２の＜＜表面層（離型層）の形成＞＞において、「ポリゾールＥＦ２６５」と、「シャリーヌＥ−７９０」とを、質量比で９：１に混合したことに代えて、水系エマルジョン状態での質量比で７：３に混合した以外は、作製例１２と同様にして、図１に示したような幅１００ｍｍのジョイントテープ１４を製作し、以下の評価に供した。
また、ジョイントテープ１４を、粘着剤Ｂがない方が内側になるように紙管に巻き取って（回巻して）、ジョイントテープロール１４を作製し、以下の評価に供した。
【０１１８】
作製例２、３、５〜８、９〜１１
＜ジョイントテープ２、３、５〜８、９〜１１の作製＞
上記作製例１、４、１２〜１４に代えて、表１に記載したように変更した以外は、同様にしてジョイントテープ２、３、５〜８、９〜１１を作製して、以下の評価に供した。
また、それぞれのジョイントテープを、同様に巻き取って（回巻して）、それぞれのジョイントテープロールを作製し、以下の評価に供した。
【０１１９】
評価例１
＜構造体への粘着層Ａ及び粘着層Ｂの接着性＞
構造体として、通気緩衝シート（「マットＳＢ」、ダイフレックス（株）製）を用いた。通気緩衝シートは、全体の厚さ約１．２ｍｍ、通気路の幅３ｍｍ、通気路の高さ（粘着層の厚さ）０．５ｍｍ、通気層の厚さ０．３ｍｍであった。
図３に示した形態の本発明のジョイントテープを、上記通気緩衝シートの端部面同士の突き合わせ部分の上部に、図５に示すように貼り付けた。
【０１２０】
屋上における通常の強風で粘着層Ａが、上記構造体から剥がれず、両端（脇）部分が剥離して波打たず、塗膜形成材であるウレタン系防水塗料の塗工に問題ないものを、粘着層Ａの接着性「良好」とし、「良好」でないものを「不良」とした。
該粘着層Ａの評価は、後述する「ボールタック」と相関があり、「ボールタック」が４以上のとき（好ましくは５以上のとき）、粘着層Ａの接着性は「良好」である。
【０１２１】
構造体同士の接合が良好で、２枚の構造体が十分に固定されて、ジョイントテープとして問題のないものを、粘着層Ｂの接着性「可」とし、「良好」でないものを「不可」とした。
該粘着層Ｂの評価は、後述する「粘着力」と相関があり、後述する「粘着剤Ｂの粘着力［Ｎ／２５ｍｍ］」が、３Ｎ／２５ｍｍ以上の場合、ジョイントテープとして使用可能であった（粘着層Ｂの接着性「可」であった）。６Ｎ／２５ｍｍ以上を「良好」、８Ｎ／２５ｍｍ以上を「更に良好」、１０Ｎ／２５ｍｍ以上を「特に良好」とした。
【０１２２】
評価例２
＜粘着剤Ｂの粘着力［Ｎ／２５ｍｍ］＞
ＪＩＳ  Ｚ  ０２３７：２００９に準拠して行った。
試験片（測定試料）の幅、（測定時の）温度・湿度、（貼り付けられる側の）試験板（の種類）等は、ＪＩＳ  Ｚ  ０２３７：２００９に記載の標準的なもので行い、２ｋｇの圧着ローラーで２往復させて試験板に貼り付け、５分以上経過させた後、引張試験機にて、３００ｍｍ／分の速度で、引きはがし角度１８０°で引きはがした。
単位は、ＪＩＳ  Ｚ  ０２３７：２００９では、［Ｎ／１０ｍｍ］であるが、［Ｎ／２５ｍｍ］に換算した。
【０１２３】
評価例３
＜回巻接触面からの剥離強度［ｃＮ／２５ｍｍ］＞
試験板として、ＪＩＳ  Ｚ  ０２３７：２００９で規定のＳＵＳ３０４鋼板に代えて、実際のジョイントテープの回巻接触面とした以外は、ＪＩＳ  Ｚ  ０２３７：２００９に準拠して行った。単位は、ＪＩＳ  Ｚ  ０２３７：２００９では、［Ｎ／１０ｍｍ］であるが、［ｃＮ／２５ｍｍ］に換算した。
【０１２４】
評価例４
＜回巻接触面からの「巻き解き性（非くっつき性）」の評価方法＞
ジョイントテープを、図４に示したようにジョイントテープロールとし、１２月間、室温（２５℃）に保管した（経時させた）。その後、巻き解きの容易さを評価して以下の基準で判定した。
【０１２５】
＜巻き解き性（非くっつき性）の判定基準＞
○：作業に殆ど支障がない程度に巻きが容易に解ける。
△：作業にほぼ支障がない程度に巻きが解ける。
×：作業に支障がでる程度に巻きが容易に解けない。
【０１２６】
実際の「巻き解き性（非くっつき性）」に関して、前記した「回巻接触面からの剥離強度［ｃＮ／２５ｍｍ］」とは以下の相関があるので、巻き解き性（非くっつき性）の評価は、回巻接触面からの剥離強度で代用することができる。
なお、以下は、粘着層Ｂの回巻接触面からの剥離強度であるが、粘着層Ａの回巻接触面からの剥離強度は、全て良好であるので問題にならない。
【０１２７】
回巻接触面からの剥離強度          巻き解き性（非くっつき性）の判定
１２０ｃＮ以下／２５ｍｍ          ○
１２０〜１６０ｃＮ／２５ｍｍ      △
１６０ｃＮ以上／２５ｍｍ          ×
【０１２８】
評価例５
＜ボールタック＞
傾斜角３０°で、助走面１０ｃｍ、粘着層面１０ｃｍの試料（測定層）に、スチールボール３２種類（１／３２インチ〜３２／３２インチ）を転がし、粘着層面の中央付近に停止するボールの径の番号（１〜３２）を「ボールタック」とする。測定温度は２３℃、測定湿度は５０％ＲＨとする。
【０１２９】
評価例６
＜糸解れ（ほつれ）＞
網目状シートの縦糸と横糸との交点付近において、糸の解れを目視で観察評価し、以下の基準で判定した。「△」以上を合格とした。
◎：スリット時に端部の糸解れが見られない。
○：スリット時に端部の糸解れが僅かに見られる。
△：スリット時に端部の糸解れが見られる。
×：スリット時に端部の糸解れが著しく見られる。
【０１３０】
＜ジョイントテープ（ロール）１〜１４の評価結果＞
ジョイントテープ（ロール）１〜１４について、評価結果を表１にまとめた。
【０１３１】
【表１】
2020097856.tif 000003
【０１３２】
粘着層Ａの「ボールタック」が５以上であり、かつ、粘着層Ｂの粘着力が３Ｎ／２５ｍｍ以上であり、実際的にも、ジョイントテープ１〜１４の全てが、構造体への粘着層Ａ及び粘着層Ｂの接着性において良好であった。特に、粘着層Ｂの粘着力が、全てのジョイントテープにおいて、１１．５Ｎ／２５ｍｍであったので、粘着層Ｂの接着性は「特に良好」であった。
【０１３３】
巻き解き性（非くっつき性）は、「離型層ではない表面層」を有する（離型層を有さない）ジョイントテープロール１、２、５、６、９、１０では全て「×」判定であり、ジョイントテープロールを巻き解く際に、容易に巻き解けず作業に支障がでた（又は作業ができなかった）。
また、離型層を有さないジョイントテープ１、２、５、６、９、１０では、粘着層Ｂの実際の回巻接触面からの剥離強度が、全て１６０ｃＮ／２５ｍｍ以上であり、実際の巻き解き性（非くっつき性）の判定が「×」であることを支持した。
【０１３４】
一方、離型層を有するジョイントテープロール３、４、７、８、１１〜１４では、巻き解き性（非くっつき性）は全て「○」判定であり、ジョイントテープロールを巻き解く際に、巻きが容易に解け、作業に殆ど支障がなかった（又は作業に全く支障がなかった）。
また、離型層を有するジョイントテープロール３、４、７、８、１１〜１４では、粘着層Ｂの実際の回巻接触面からの剥離強度が、全て１２０ｃＮ／２５ｍｍ以下であり、実際の巻き解き性（非くっつき性）の判定が「○」であることを支持した。
【０１３５】
離型層があれば、粘着層Ｂの粘着力が１１．５Ｎ／２５ｍｍと構造体同士を特に良好に接合できジョイントテープ（ロール）として全く問題のないレベルであっても、巻き解き性（非くっつき性）が全て良好「○」であることが分かった。
更にシリコーン系樹脂を含有する、特に有機重合体変性シリコーンを含有する離型層であれば、粘着層Ｂの粘着力が高くても、巻き解き性（非くっつき性）が極めて良好であることが分かった。
一方、離型層のないジョイントテープ（ロール）では、粘着層Ｂに回巻接触面がくっついてしまい、巻き解き性（非くっつき性）が不良であった。
【０１３６】
離型層の形成と目止めとを、同一離型層形成液（エマルジョン）で同時に行うことができた。シリコーン系樹脂（有機重合体変性シリコーン）を高い含有比率で含むジョイントテープ１４は、巻き解き性（非くっつき性）は極めて良好であったが、目止めが若干弱く、スリット時に糸解れ（ほつれ）が若干見られた。
【０１３７】
離型層の存在するジョイントテープや、シリコーン系樹脂（有機重合体変性シリコーン）を含む目止め剤で目止めをしたジョイントテープは、巻き解き性（非くっつき性）が良好であるため、離型シートを介さずに巻き取ってジョイントテープロールとしても、現場で全く作業に支障をきたさないことが分かった。
【０１３８】
作製例２１
＜ジョイントテープ（ロール）２１の作製＞
（メタ）アクリルエチレン酢酸ビニル系ポリマーである「ポリゾール（登録商標）ＥＦ２６５（固形分４８〜５２質量％の水系エマルジョン）、昭和電工（株）製」で目止めを行い、次いで、作製例１４のジョイントテープ１４の作製と同様にして離型層を形成させる等してジョイントテープ２１を作製した。
【０１３９】
粘着層Ａ、粘着層Ｂの構造体への接着性は何れも良好であり、巻き解き性（非くっつき性）も極めて良好（「○」判定）であり、スリット時に糸解れ（ほつれ）も見られなかった。
【０１４０】
作製例２２
＜ジョイントテープ（ロール）２２の作製＞
（メタ）アクリルエチレン酢酸ビニル系ポリマーである「ポリゾール（登録商標）ＥＦ２６５（固形分４８〜５２質量％の水系エマルジョン）、昭和電工（株）製」で目止めを行った。
次いで、作製例４のジョイントテープ４の作製において、（メタ）アクリルエチレン酢酸ビニル系ポリマーである「ポリゾールＥＦ２６５」を除いて、有機重合体変性シリコーンである「シャリーヌ（登録商標）Ｅ−７９０（固形分４２〜４５質量％の水系エマルジョン）、日信化学工業（株）製」のみを用いて離型層を形成させ、他は作製例４と同様にしてジョイントテープ２２を作製した。
なお、作製例４に合わせるべく、目止めと離型層の合計の付着量（乾燥質量）を１５ｇ／ｍ２となるようにした。
【０１４１】
粘着層Ａ、粘着層Ｂの構造体への接着性は何れも良好であり、巻き解き性（非くっつき性）も極めて良好（「○」判定）であり、スリット時に糸解れ（ほつれ）も見られなかった。
【０１４２】
作製例２３
＜ジョイントテープ（ロール）２３の作製＞
作製例４のジョイントテープ４の作製において、有機重合体変性シリコーンである「シャリーヌ（登録商標）Ｅ−７９０」に代えて、無変性シリコーン（ジメチルシロキサンポリマー）の水系エマルジョンである「ＫＭ−９７３６Ａ、信越化学工業（株）製」を用いた以外は作製例４と同様にして離型層を形成させた。混合比率（質量）も作製例４と同様に９：１とし、次いで、作製例４と同様にしてジョイントテープ２３を作製した。
【０１４３】
粘着層Ａ、粘着層Ｂの構造体への接着性は何れも良好であり、巻き解き性（非くっつき性）も極めて良好（「○」判定）であり、スリット時に糸解れ（ほつれ）も見られなかった。ただ、ジョイントテープロールに回巻しておくと、離型層中のシリコーン粒子が若干回巻接触面である粘着層Ｂに転写（裏移り）したが、使用上は問題なかった。
【０１４４】
作製例２４
＜ジョイントテープ（ロール）２４の作製＞
（メタ）アクリルエチレン酢酸ビニル系ポリマーである「ポリゾール（登録商標）ＥＦ２６５（固形分４８〜５２質量％の水系エマルジョン）、昭和電工（株）製」で目止めを行い、離型層の形成をせず、その後、作製例１、３と同様にして粘着層Ａを形成させ、他も作製例１、３と同様にしてジョイントテープ２４を作製した。
【０１４５】
粘着層Ａ、粘着層Ｂの構造体への接着性は何れも良好であったが、巻き解き性（非くっつき性）が不良（「×」判定）であった。
【０１４６】
＜ジョイントテープロール１〜１４、２１〜２４の評価結果＞
ジョイントテープロール１〜１４、２１〜２４において、巻き解き性（非くっつき性）が良好（「○」判定）であったもの（Ｎｏ．３、４、７、８、１１〜１４、２１〜２３）は、何れも離型シートが不要であった。なお、粘着層Ｂの２種の形成方法（作製例１に記載）については何れも評価結果は同様であった。
その結果、Ｎｏ．３、４、７、８、１１〜１４、２１〜２３）については、離型シートが存在しないジョイントテープロールを製造できたので、製造コストや現場での作業性に優れ、不要となった離型シートの散乱・飛散や離型シート剥離時の静電気によるトラブル等が起こり得なかった。
【産業上の利用可能性】
【０１４７】
本発明のジョイントテープロールは離型シートを介して巻かれていないので、言い換えれば、該ジョイントテープロールに巻かれているジョイントテープ１１には離型シートが存在しないので、構造体接合の作業が容易になり、剥離した離型シートを片付ける手間も省け、剥離時の静電気の発生があり得ず、離型処理されてない方の面が粘着層Ｂ（１６）に貼り付く等と言った従来の問題点が発生しない。
そのため、屋上を始め多くの場所の塗膜防水加工の分野を始め、ある程度の厚さを有する構造体の端部面同士の接合が必要な建築分野等に広く利用されるものである。
【符号の説明】
【０１４８】
１１    ジョイントテープ
１２    網目状シート
１２ａ  横糸
１２ｂ  縦糸
１２ｃ  交点
１３    離型層
１４    粘着層Ａ
１５    フィルム
１６    粘着層Ｂ
３１    下地
４１    通気シート
４２    通気シート基材
４３    補強層
４４    通気層
４５    接着層
４６    緩衝層
４７    通気路
４８    突き合わせ部分
５１    塗膜防水層
５２    トップコート層
【図１】
2020097856.tif 000004
【図２】
2020097856.tif 000005
【図３】
2020097856.tif 000006
【図４】
2020097856.tif 000007
【図５】
2020097856.tif 000008
【図６】
2020097856.tif 000009